(57)【要約】【課題】良好な流動性を保ちつつブリーディングが少なく、温度ひび割れや、自己収縮と乾燥収縮によるひび割れも発生しにくい、高炉スラグ微粉末とそれを配合したセメント組成物を提供する。【解決手段】（１）２００〜７００℃の温度で炭酸ガスを作用させた高炉スラグ微粉末、（２）ＣＯ２含有量が０．１〜５％で、粒子表面に炭酸成分を含有した層が形成された（１）の高炉スラグ微粉末、（３）セメントと（１）又は（２）の高炉スラグ微粉末を配合したセメント組成物、である。【選択図】なし【特許請求の範囲】
【請求項１】
２００〜７００℃の温度で炭酸ガスを作用させた高炉スラグ微粉末。
【請求項２】
ＣＯ２含有量が０．１〜５％で、粒子表面に炭酸成分を含有した層が形成された請求項１に記載の高炉スラグ微粉末。
【請求項３】
セメントと請求項１又は２の高炉スラグ微粉末を配合したセメント組成物。
【発明の詳細な説明】
【技術分野】
【０００１】
本発明は、土木・建築分野で使用される高炉スラグ微粉末、特に、表面改質された高炉スラグ微粉末及びそれを配合したセメント組成物に関する。
【背景技術】
【０００２】
セメント混和材料の代表として高炉スラグ微粉末が挙げられる。高炉スラグ微粉末は、製鉄業界の副産物である高炉水砕スラグを粉砕して微粉末化したものである。高炉スラグ微粉末は、潜在水硬性をもち、ポルトランドセメントに混合して用いると、水和して強度発現性に寄与するほか、塩化物イオンの拡散係数を小さくする効果や塩化物イオンを固定化する作用があり、塩害対策の一助となるほか、５０％以上の置換率で用いると、アルカリシリカ反応も抑制することが知られる。
【０００３】
しかしながら、高炉スラグ微粉末は、水和反応性が高く、使用前の貯蔵期間に粒子同士が固結し易いため、炭酸ガスや炭酸水溶液で処理し固結防止をすることが提案されている（特許文献１参照）。
【０００４】
また、高炉スラグ微粉末は、ブリーディングが発生しやすいことや、マスコンでは水和発熱が大きいこと、さらに、自己収縮や乾燥収縮も大きくなる場合が多く、ひび割れやすいという問題があった。
そのため、高炉スラグ微粉末の利点を維持したまま、ブリーディングやひび割れやすさを解消する方法の開発が強く望まれていた。
【先行技術文献】
【特許文献】
【０００５】
【特許文献１】特許第４４３４５５５号公報
【発明の開示】
【発明が解決しようとする課題】
【０００６】
本発明は、前記課題を解決すべく、種々の努力を重ねた結果、特定の方法で処理を行うと、良好な流動性を維持しつつブリーディングが抑制でき、また、温度ひび割れや自己収縮と乾燥収縮によるひび割れも抑制できることを知見し、本発明を完成するに至った。
【課題を解決するための手段】
【０００７】
すなわち、本発明は、（１）２００〜７００℃の温度で炭酸ガスを作用させた高炉スラグ微粉末、（２）ＣＯ２含有量が０．１〜５％で、粒子表面に炭酸成分を含有した層が形成された（１）の高炉スラグ微粉末、（３）セメントと（１）又は（２）の高炉スラグ微粉末を配合したセメント組成物、である。
【発明の効果】
【０００８】
本発明は、良好な流動性を保ちつつブリーディングが少なく、温度ひび割れや、自己収縮と乾燥収縮によるひび割れも発生しにくい高炉スラグ微粉末とそれを配合したセメント組成物を提供する。
【発明を実施するための形態】
【０００９】
以下、本発明を詳細に説明する。
本発明で使用する部や％は特に規定のない限り質量基準である。
【００１０】
高炉スラグは、製鉄所の副産物であり、高炉で銑鉄を得る際に副生する。高炉スラグは水で急冷して非晶質化した水砕スラグと、徐冷して結晶化した徐冷スラグに大別される。本発明で言う高炉スラグ微粉末とは、水砕スラグを微粉末化したものを意味する。
【００１１】
高炉スラグ微粉末の粒度は、特に限定されるものではないが、炭酸ガスで処理する前に粉砕処理し、ブレーン比表面積で３０００〜９０００ｃｍ２／ｇに調製することが好ましい。高炉スラグ微粉末の粒度が、ブレーン比表面積で３０００ｃｍ２／ｇ未満では、十分な強度発現性が得られない場合がある。また、９０００ｃｍ２／ｇを超えても更なる効果の増進が期待できない。
【００１２】
高炉スラグ微粉末の炭酸ガスでの処理方法は、２００〜７００℃の高温雰囲気で炭酸ガスを作用させることが、本発明の効果が顕著となることから好ましい。炭酸ガス濃度が高い方が、処理が短時間で済むことから好ましい。
【００１３】
本発明の高炉スラグ微粉末は、ＣＯ２含有量が０．１〜５％で、粒子表面に炭酸成分を含有した層が形成されていることを特徴とする。
粒子表面に炭酸成分を含有した層が形成されているかどうかは、電子顕微鏡などによって確認することができる。具体的には、クリンカー表面に電子線を照射したり、クリンカーを樹脂で包埋し、アルゴンイオンビームで表面処理を行い、粒子断面の組織を観察するとともに、元素分析を行うことで確認できる。
ＣＯ２含有量が前述の範囲にないと、本発明の効果が得られない場合がある。
また、粒子表面に炭酸成分を含有した層を形成することが重要である。高炉スラグ微粉末に炭酸カルシウム（石灰石微粉末含めて）や炭酸ナトリウムなどを配合したのでは、本発明の効果は得られない。
【００１４】
本発明では、高炉スラグ微粉末にセッコウを併用できる。
本発明で使用するセッコウは、いずれのセッコウも使用できる。これらの中では、強度発現性の点で、無水セッコウが好ましく、ＩＩ型無水セッコウや天然無水セッコウが好ましい。
セッコウの粒度は、強度発現性の観点から、ブレーン比表面積で４０００ｃｍ２／ｇ以上が好ましく、５０００〜７０００ｃｍ２／ｇがより好ましい。
【００１５】
セッコウの使用量は、特に限定されるものではないが、高炉スラグ微粉末とセッコウの合計１００部中、ＳＯ３換算で５％以下の範囲で併用できる。
【００１６】
本発明で使用するセメントとしては、普通、早強、超早強、低熱、及び中庸熱等の各種ポルトランドセメント、並びに、廃棄物利用型セメント、いわゆるエコセメント等が挙げられる。これらポルトランドセメントに、フライアッシュ、シリカ、又は石灰石微粉等を混合した各種混合セメントも併用可能である。
【００１７】
本発明では、石灰石微粉末、高炉徐冷スラグ微粉末、下水汚泥焼却灰やその溶融スラグ、都市ゴミ焼却灰やその溶融スラグ、パルプスラッジ焼却灰等の混和材料、減水剤、ＡＥ減水剤、高性能減水剤、高性能ＡＥ減水剤、消泡剤、増粘剤、防錆剤、防凍剤、収縮低減剤、ポリマー、凝結調整剤、ベントナイト等の粘土鉱物、並びに、ハイドロタルサイトなどのアニオン交換体等のうちの１種または２種以上を、本発明の目的を実質的に阻害しない範囲で使用することが可能である。
【００１８】
本発明で使用する練り混ぜ水量は、特に限定されるものではないが、通常、水／セメント比で２５〜７０％が好ましく、３０〜５０％がより好ましい。これらの範囲外では施工性が大きく低下したり、強度が低下したりする場合がある。
【実施例】
【００１９】
以下に実験例を挙げて本発明をさらに具体的に説明するが、本発明はこれらに限定されるものではない。
【００２０】
「実験例１」
表１に示した様々な高炉スラグ微粉末を使用し、セメント６０部、高炉スラグ微粉末３５部、無水セッコウ５部を配合してセメント組成物（高炉セメントＢ種）を調製した。
セメント組成物３２０ｋｇ／ｍ３、単位水量１７６ｋｇ／ｍ３、ｓ／ａ＝４２％、スランプ１２ｃｍ±１．５ｃｍ、空気量４．５±１．５％のコンクリートを調製した。
コンクリートのブリーディング、長さ変化率、圧縮強度を測定した。また、マスコンでの温度ひび割れ抵抗性も確認した。
なお、参考例として、高炉スラグ微粉末や無水セッコウを配合しない、普通ポルトランドセメントについても同様に行った。結果を表１に併記する。
【００２１】
＜使用材料＞
セメント：市販の普通ポルトランドセメント。
高炉スラグ微粉末Ａ：ＣＯ２０％、ブレーン比表面積４０００ｃｍ２／ｇ。
高炉スラグ微粉末Ｂ：６００℃の温度で炭酸ガスを作用させたもの。ＣＯ２含有量が０．１％、ブレーン比表面積４０００ｃｍ２／ｇ。
高炉スラグ微粉末Ｃ：６００℃の温度で炭酸ガスを作用させたもの。ＣＯ２含有量が０．５％、ブレーン比表面積４０００ｃｍ２／ｇ。
高炉スラグ微粉末Ｄ：６００℃の温度で炭酸ガスを作用させたもの。ＣＯ２含有量が１．０％、ブレーン比表面積４０００ｃｍ２／ｇ。
高炉スラグ微粉末Ｅ：６００℃の温度で炭酸ガスを作用させたもの。ＣＯ２含有量が３．０％、ブレーン比表面積４０００ｃｍ２／ｇ。
高炉スラグ微粉末Ｆ：６００℃の温度で炭酸ガスを作用させたもの。ＣＯ２含有量が５．０％、ブレーン比表面積４０００ｃｍ２／ｇ。
高炉スラグ微粉末Ｇ：６００℃の温度で炭酸ガスを作用させたもの。ＣＯ２含有量ＣＯ２が１．０％、ブレーン比表面積６０００ｃｍ２／ｇ。
高炉スラグ微粉末Ｈ：６００℃の温度で炭酸ガスを作用させたもの。ＣＯ２含有量が１．０％、ブレーン比表面積８０００ｃｍ２／ｇ。
無水セッコウ：ＩＩ型無水セッコウ、ブレーン比表面積５０００ｃｍ２／ｇ。
水：水道水
細骨材：新潟県姫川産、川砂、比重２．６４、最大寸法５ｍｍ
粗骨材：新潟県姫川産、砕石、比重２．６５、最大寸法２５ｍｍ
【００２２】
＜測定方法＞
ブリーディング：ＪＩＳ  Ａ  １１２３に準じて３時間までの値を測定した。
長さ変化率：ＪＩＳ  Ａ  ６２０２（Ｂ）に準じて測定。
圧縮強度：ＪＩＳ  Ａ  １１０８に準じて材齢２８日の強度を測定した。
温度ひび割れ：厚さ１ｍ、高さ２．５ｍ、長さ１０ｍの壁を作製した。型枠の存置期間は材齢７日までとし、ひび割れの発生状況を観察した。
ひび割れ発生状況：目視で観察できるひび割れがない場合を◎、ひび割れの本数が１本で、かつ、ひび割れ幅も０．０５ｍｍ未満である場合を○、ひび割れの本数は１本だが、ひび割れ幅が０．１ｍｍ以上、０．２ｍｍ未満の場合を△、ひび割れが２本以上発生したか、もしくは、ひび割れ本数は１本だが０．２ｍｍ以上のひび割れ幅を持つひび割れが発生した場合を×とした。
【００２３】
【表１】
2014189423.tif 000002
【００２４】
表１より、本発明の高炉スラグ微粉末を配合したコンクリートは、通常の高炉スラグ微粉末を配合したコンクリートと比べて、ブリーディングが発生しにくく、長さ変化率も小さく、温度ひび割れも発生しにくいことがわかる。加えて、強度発現性も改善されている。
【００２５】
「実験例２」
ブレーン比表面積４０００ｃｍ２／ｇの高炉スラグ微粉末を使用し、高炉スラグ微粉末のＣＯ２含有量が１．０％となるように炭酸ガスを作用させ、温度が表２に示すようにしたこと以外は実験例１と同様に行った。結果を表２に併記する。
【００２６】
【表２】
2014189423.tif 000003
【００２７】
表２より、高炉スラグ微粉末の炭酸化の温度が２００〜７００℃のものは、通常の高炉スラグ微粉末を配合したコンクリートと比べて、ブリーディングが発生しにくく、長さ変化率も小さく、温度ひび割れも発生しにくいことがわかる。加えて、強度発現性も改善されている。
【産業上の利用可能性】
【００２８】
本発明は、良好な流動性を保ちつつブリーディングが少なく、温度ひび割れや、自己収縮と乾燥収縮によるひび割れも発生しにくい高炉スラグ微粉末とそれを配合したセメント組成物を提供することが可能となるため、土木、建築分野などで広範に適用できる。